(57)【要約】【課題】染料系インクで印刷された場合に、優れた光学濃度、良好な品質を提供するとともに、良好な乾燥時間を有するインクジェット記録要素を提供すること。【解決手段】画像受容層を上に有する支持体を含んで成るインクジェット記録要素であって、前記インクジェット記録要素が、微細粒状材料と金属（オキシ）水酸化物錯体：Ｍｎ＋（Ｏ）ａ（ＯＨ）ｂ（Ａｐ−）ｃ・ｘＨ２Ｏ（式中、Ｍは少なくとも１種の金属イオン、ｎは３又は４、Ａは有機又は無機イオン、ｐは１、２又は３、ｘは０以上の数である）とを含むインクジェット記録要素。【選択図】　　　なし【特許請求の範囲】
【請求項１】
画像受容層を上に有する支持体を含んで成るインクジェット記録要素であって、前記インクジェット記録要素が、微細粒状材料と金属（オキシ）水酸化物錯体：
Ｍｎ＋（Ｏ）ａ（ＯＨ）ｂ（Ａｐ−）ｃ・ｘＨ２Ｏ
（式中、Ｍは少なくとも１種の金属イオンであり、ｎは３又は４であり、Ａは有機又は無機イオンであり、ｐは１、２又は３であり、ｘは０以上の数であるが、ｎが３である場合には、ａ、ｂ及びｃはそれぞれ、Ｍ３＋金属イオンの電荷との釣り合いがとれるように次の関係式：０≦ａ＜１．５、０＜ｂ＜３及び０≦ｐｃ＜３を満たす有理数であること、並びにｎが４である場合には、ａ、ｂ及びｃはそれぞれ、Ｍ４＋金属イオンの電荷との釣り合いがとれるように次の関係式：０≦ａ＜２、０＜ｂ＜４及び０≦ｐｃ＜４を満たす有理数であることを条件とする）
とを含むインクジェット記録要素。
【発明の詳細な説明】
【０００１】
【発明の属する技術分野】
本発明は、安定化剤を含むインクジェット記録要素及びその要素を使用する印刷方法に関する。
【０００２】
【従来の技術】
典型的なインクジェット記録または印刷システムでは、媒体上に画像を生成させるため、インク滴が、記録要素又は媒体に向けてノズルから高速で射出される。インク滴又は記録液は、一般的に、染料又は顔料等の記録剤と大量の溶媒を含む。溶媒又はキャリヤー流体は、典型的には、水と、一価アルコール、多価アルコール又はそれらの混合物等の有機物質から構成される。
【０００３】
インクジェット記録要素は、典型的には、少なくともその一面にインク受容層又は画像受容層を有する支持体を含む。インクジェット記録要素としては、不透明支持体を有する反射観察を意図したもの、および透明支持体を有する透過光による観察を意図したものが挙げられる。
【０００４】
インクジェット記録要素の重要な特性は、印刷後にそれらが直ちに乾く必要があることである。そのため、液体インクを有効に収容するのに十分な厚さ及び細孔容積を有する限り、ほぼ瞬間的に乾く多孔質記録要素がこれまで開発されている。例えば、粒子含有コーティングを支持体に適用し乾燥させるコーティングにより多孔質記録要素を製造することができる。
【０００５】
多孔質記録要素が染料系インクで印刷される場合、染料分子はコーティング層中に浸透する。しかしながら、そのような多孔質記録要素には、その上に印刷された画像の光学濃度が望ましいとされるものよりも低いという点で問題がある。低い光学濃度は、染料分子が多孔質層中に深く浸透する場合に起こる光学散乱に起因すると考えられている。多孔質記録要素に付随する他の問題は、大気ガス又は他の汚染性ガスが要素に容易に浸透して印刷画像の光学濃度を低下させ、印刷画像の退色をもたらすことである。さらに別の問題が、コートされた層の表面の微小亀裂から生じ、インク受容層におけるインクの不均一な被覆をもたらす。そのような被覆された要素が高い光沢、耐水堅牢性及び高いインク収容能力を有することが望ましいであろう。
【０００６】
欧州特許出願公開第１０１６５４３号明細書は、ベーマイトの形態の水酸化アルミニウムを含むインクジェット記録要素に関する。しかしながら、この要素には、光及び大気ガスへの曝露に対して安定でないという問題がある。
欧州特許出願公開題０９６５４６０Ａ２号明細書には、ベーマイト構造を有するアルミナ水和物と非カップリング性のジルコニウム化合物を含むインクジェット記録要素に関する。しかしながら、本明細書で述べるような金属オキシ（水酸化物）錯体についての具体的な教示はない。
米国特許第５，３７２，８８４号明細書は、含水酸化ジルコニウムを含むインクジェット記録要素に関する。しかしながら、そのような要素には、大気ガスにさらされた場合に、後述するように退色する傾向があるという問題がある。
【０００７】
【特許文献１】
米国特許第５，３７２，８８４号明細書
【特許文献２】
欧州特許出願公開第１０１６５４３Ａ１号明細書
【特許文献３】
欧州特許出願公開第０９６５４６０Ａ２号明細書
【０００８】
【発明が解決しようとする課題】
本発明の１つの目的は、染料系インクで印刷された場合に、優れた光学濃度、良好な品質を提供するとともに、良好な乾燥時間を有するインクジェット記録要素を提供することである。
本発明のさらに別の目的は、上記要素を使用する印刷方法を提供することである。
【０００９】
【課題を解決するための手段】
これら及び他の目的は、画像受容層を上に有する支持体を含んで成るインクジェット記録要素であって、前記インクジェット記録要素が、微細粒状材料と金属（オキシ）水酸化物錯体：
Ｍｎ＋（Ｏ）ａ（ＯＨ）ｂ（Ａｐ−）ｃ・ｘＨ２Ｏ
（式中、Ｍは少なくとも１種の金属イオンであり、ｎは３又は４であり、Ａは有機又は無機イオンであり、ｐは１、２又は３であり、ｘは０以上の数であるが、ｎが３である場合には、ａ、ｂ及びｃはそれぞれ、Ｍ３＋金属イオンの電荷との釣り合いがとれるように次の関係式：０≦ａ＜１．５、０＜ｂ＜３及び０≦ｐｃ＜３を満たす有理数であること、並びにｎが４である場合には、ａ、ｂ及びｃはそれぞれ、Ｍ４＋金属イオンの電荷との釣り合いがとれるように次の関係式：０≦ａ＜２、０＜ｂ＜４及び０≦ｐｃ＜４を満たす有理数であることを条件とする）
とを含むインクジェット記録要素を含む本発明によって達成される。
【００１０】
【発明の実施の形態】
本発明を使用することによって、染料系インクで印刷された場合に、優れた光学濃度、良好な品質を提供するとともに、良好な乾燥時間及び画像安定性を提供するインクジェット記録要素が得られる。
【００１１】
本発明の別の態様は、
Ａ）デジタルデータ信号に応答するインクジェットプリンターを用意すること；
Ｂ）前記プリンターに、前記インクジェット記録要素を装填すること；
Ｃ）前記プリンターに、インクジェットインク組成物を装填すること；及び
Ｄ）前記デジタルデータ信号に応答して、前記インクジェットインク組成物を使用して前記インクジェット記録要素上に印刷すること；
を含んで成るインクジェット印刷方法に関する。
【００１２】
本発明の好ましい態様において、上記安定化剤錯体は、画像受容層中に配置される。別の好ましい態様において、上記式中のＭは、周期表の第ＩＩＩＡ、ＩＩＩＢ、ＩＶＡ、ＩＶＢ族金属又はランタノイド族金属、例えば、スズ、チタン、ジルコニウム、アルミニウム、ケイ素、イットリウム、セリウム若しくはランタン又はこれらの混合物である。別の好ましい態様において、上記安定化剤は、粒子状であるか、又はアモルファスの形態にある。別の好ましい態様において、ｎは４であり、ａ，ｂ及びｃはそれぞれ、Ｍ４＋金属イオンの電荷との釣り合いがとれるように次の関係式：０≦ａ＜１、１＜ｂ＜４及び１≦ｐｃ＜４を満たす有理数である。さらに別の好ましい態様において、ａは０であり、ｎは４であり、ｂ＋ｐｃは４である。さらに別の好ましい態様において、ａは０であり、ｎは３であり、ｂ＋ｐｃは３である。
【００１３】
本発明のさらに別の好ましい態様において、Ａｐ−は、Ｒ−ＣＯＯ−、Ｒ−Ｏ−、Ｒ−ＳＯ３−、Ｒ−ＯＳＯ３−又はＲ−Ｏ−ＰＯ３−、（式中、Ｒはアルキル又はアリール基である）等の有機アニオンである。別の好ましい態様において、Ａｐ−は、Ｉ−、Ｃｌ−、Ｂｒ−、Ｆ−、ＣｌＯ４−、ＮＯ３−、ＣＯ３２−又はＳＯ４２−等の無機アニオンである。上記錯体の粒度は１μｍ未満、好ましくは０．１μｍ未満である。
【００１４】
本発明において使用される金属（オキシ）水酸化物錯体は、金属塩を水に溶解させ、濃度、ｐＨ、時間及び温度を調節して、金属（オキシ）水酸化物の四量体、ポリマー又は粒子を生成させることにより調製できる。析出条件は、存在する対イオンの性質及び濃度に応じて変わり、そのような条件は当業者であれば決定できる。例えば、ジルコニウム（オキシ）水酸化物粒子の調製に好適な可溶性錯体としては、限定するわけではないが、ＺｒＯＣｌ２・８Ｈ２Ｏ、そのハロゲン化物塩、硝酸塩、酢酸塩、硫酸塩、炭酸塩、プロピオン酸酸、アセチルアセトン酸塩、クエン酸塩及び安息香酸塩、並びに前記アニオンのいずれかを含むヒドロキシ塩が挙げられる。本発明に使用される錯体を有機可溶性のジルコニウム錯体、例えばジルコニウムアルコキシド（例えばジルコニウムプロポキシド、ジルコニウムイソプロポキシド、ジルコニウムエトキシド）及び類似の有機金属ジルコニウム化合物の加水分解により調製することもできる。
【００１５】
加水分解されたオキシ水酸化ジルコニウムＺｒ（Ｏ）ａ（ＯＨ）ｂ（Ａｐ−）ｃ・ｘＨ２Ｏは、四量体ジルコニア単位として、又はジルコニウムカチオンがヒドロキシ及び／又はオキソ基により橋かけされている四量体ジルコニアのポリマー錯体として存在することができる。一般的に、加水分解されたジルコニア塩は、アモルファスであり、主にα型で存在する。しかしながら、実験条件（溶剤、ｐＨ、添加剤、エージング及び加熱条件）によっては、加水分解生成物はかなりの数の「オキソ」ブリッジを含むことがある。
【００１６】
加水分解された金属塩中の「オキソ」及び「ヒドロキシ」基の正確な組成を確定することは往々にして困難である。従って、金属（オキシ）水酸化物の組成物中のこれらの官能基について限定的な数を使用することは避けた。加水分解反応によって金属錯体の任意の数のオリゴマー又はポリマー単位を縮合させて、３ｎｍ〜５００ｎｍの粒度のより大きな粒子を形成することができる。
【００１７】
さらに、錯体の懸濁液をエージング又は加熱処理して粒度０．５００μｍ〜５．０μｍの粒子を得ることもできる。好ましい粒度は５ｎｍ〜１０００ｎｍの範囲内にある。アモルファス金属（オキシ）水酸化物の焼成によって、金属酸化物の結晶性多形物の形成が起こる。
【００１８】
本発明の好ましい態様において、微細粒状材料は水不溶性無機固形物又はポリマー材料、例えば金属酸化物又は無機鉱物である。水不溶性無機固形物の例としては、無機酸化物、例えばシリカ、コロイドシリカ、ヒュームドシリカ、アルミナ、水和アルミナ、コロイドアルミナ、ヒュームドアルミナ、炭酸カルシウム、カオリン、タルク、硫酸カルシウム、天然若しくは合成クレー、硫酸バリウム、二酸化チタン、酸化亜鉛、又はこれらの混合物が挙げられる。
【００１９】
本発明において粒状材料として使用できるポリマー材料の例としては、ラテックス粒子及びコア−シェルラテックス粒子、例えばポリオレフィン、ポリエチレン、ポリプロピレン、ポリスチレン、ポリ（スチレン−ｃｏ−ブタジエン）、ポリウレタン、ポリエステル、ポリアクリレート、ポリメタクリレート、ｎ−ブチルアクリレートとエチルアクリレートのコポリマー、ビニルアセテートとｎ−ブチルアクリレートのコポリマー、メチルメタクリレートとナトリウム２−スルホ−１，１−ジメチルエチルアクリルアミドのコポリマー、エチルアクリレートと塩化ビニリデンとナトリウム２−スルホ−１，１−ジメチルエチルアクリルアミドのコポリマー、又はこれらの混合物が挙げられる。これらのポリマーは、内部架橋させたものであっても、未架橋のものであってもよい。未架橋ラテックス粒子が２５℃を超える被膜形成温度を有することが好ましい。
【００２０】
本発明において有用なポリマー粒子及び無機粒子はいかなる大きさのものであってもよい。好ましい態様において、平均粒径は１μｍ未満である。有機粒子と無機粒子の混合物も使用できる。
【００２１】
本発明の好ましい態様において、画像受容層は多孔質であり、多孔質受容層の多孔度を変えるには不十分な量でポリマーバインダーを含んでもよい。別の好ましい態様において、ポリマーバインダーは、親水性ポリマー、例えばポリ（ビニルアルコール）、ポリ（ビニルピロリドン）、ゼラチン、セルロースエーテル、ポリ（オキサゾリン）、ポリ（ビニルアセトアミド）、部分的に加水分解されたポリ（酢酸ビニル／ビニルアルコール）、ポリ（アクリル酸）、ポリ（アクリルアミド）、ポリ（アルキレンオキシド）、スルホン化又はリン酸化ポリエステル及びポリスチレン、カゼイン、ゼイン、アルブミン、キチン、キトサン、デキストラン、ペクチン、コラーゲン誘導体、コロジオン、寒天、アロールート、グアー、カラギーナン、トラガカン、キサンタン、ラムサン（ｒｈａｍｓａｎ）等であることができる。本発明のさらに別の好ましい態様において、親水性ポリマーは、ポリ（ビニルアルコール）、ヒドロキシプロピルセルロース、ヒドロキシプロピルメチルセルロース又はポリ（アルキレンオキシド）である。さらに別の好ましい態様において、親水性バインダーはポリ（ビニルアルコール）である。
【００２２】
画像受容層に加えて、記録要素は、支持体の隣に、インクからの溶剤を吸収する機能を有するベース層を含んでもよい。この層に有用な材料としては、粒子、ポリマーバインダー及び／又は架橋剤が挙げられる。
【００２３】
本発明に使用されるインクジェット記録要素用の支持体は、樹脂加工紙、紙、ポリエステル、又はマイクロポーラス材料、例えば、Ｔｅｓｌｉｎ（商標）の商標でＰＰＧ　Ｉｎｄｕｓｔｒｉｅｓ，　Ｉｎｃ．［ペンシルバニア州ピッツバーグ（Ｐｉｔｔｓｂｕｒｇｈ）所在］により販売されているポリエチレンポリマー含有材料、Ｔｙｖｅｋ（商標）合成紙（ＤｕＰｏｎｔ　Ｃｏｒｐ．）、およびＯＰＰａｌｙｔｅ（商標）フィルム（Ｍｏｂｉｌ　Ｃｈｅｍｉｃａｌ　Ｃｏ．）、並びに米国特許第５，２４４，８６１号明細書に列挙されている他の複合材料フィルム等の、インクジェット受容体として通常使用されているもののいずれであってもよい。不透明支持体としては、普通紙、加工紙、合成紙、印画紙支持体、溶融押出加工紙、および貼り合わせ紙、例えば二軸延伸支持体積層物が挙げられる。二軸延伸支持体積層物は、米国特許第５，８５３，９６５号、第５，８６６，２８２号、第５，８７４，２０５号、第５，８８８，６４３号、第５，８８８，６８１号、第５，８８８，６８３号および第５，８８８，７１４号に記載されている。これらの二軸延伸支持体は、紙ベースと、その紙ベースの片面または両面に貼り合わされた二軸延伸ポリオレフィンシート、典型的にはポリプロピレンとを含む。透明支持体としては、ガラス、セルロース誘導体、例えばセルロースエステル、セルローストリアセテート、セルロースジアセテート、セルロースアセテートプロピオネート、セルロースアセテートブチレート；ポリエステル、例えばポリ（エチレンテレフタレート）、ポリ（エチレンナフタレート）、ポリ（１，４−シクロヘキサンジメチレンテレフタレート）、ポリ（ブチレンテレフタレート）、およびそれらのコポリマー；ポリイミド類；ポリアミド類；ポリカーボネート類；ポリスチレン類；ポリオレフィン類、例えばポリエチレンまたはポリプロピレン；ポリスルホン類；ポリアクリレート類；ポリエーテルイミド類；およびそれらの混合物が挙げられる。上掲の紙には、印画紙等の高級紙（ｈｉｇｈ　ｅｎｄ　ｐａｐｅｒ）から、新聞紙等の低級紙（ｌｏｗ　ｅｎｄ　ｐａｐｅｒ）におよぶ様々な種類の紙が包含される。好ましい態様において、ポリエチレン加工紙が使用される。
【００２４】
本発明において使用される支持体は、５０〜５００μｍ、好ましくは７５〜３００μｍの厚さをとることができる。必要に応じて、酸化防止剤、帯電防止剤、可塑剤および他の周知の添加剤を支持体に組み込んでもよい。
【００２５】
支持体へのインク受容層の接着性を向上させるために、画像受容層の適用に先立って、支持体の表面をコロナ放電処理にかけてもよい。
【００２６】
本発明において使用されるコーティング組成物は、ディップコーティング、巻線ロッドコーティング、ドクターブレードコーティング、グラビア及びリバースロールコーティング、スライドコーティング、ビードコーティング、押出コーティング、カーテンコーティング等を含む多くの周知の技術によって適用できる。周知のコーティング及び乾燥法は、リサーチ・ディスクロージャー（Ｒｅｓｅａｒｃｈ　Ｄｉｓｃｌｏｓｕｒｅ）Ｎｏ．　３０８１１９（１９８９年１２月発行）、第１００７〜１００８頁にさらに詳しく記載されている。ベース層とオーバーコートを同時に適用できるスライドコーティングが好ましい。コーティング後、一般的に、層を単純な蒸発によって乾燥させる。この蒸発は、対流加熱等の周知の方法によって促進できる。
【００２７】
インクジェット記録要素に機械的耐久性を付与するために、上記バインダーに作用する架橋剤を少量添加してもよい。そのような添加剤は、層の凝集強さを高める。カルボジイミド類、多官能性アジリジン類、アルデヒド類、イソシアネート類、エポキシド類、多価金属カチオン等の架橋剤は、全て使用できる。
【００２８】
色料の退色を改善するために、当該技術分野で知られているように紫外線吸収剤、ラジカル失活剤（ｒａｄｉｃａｌ　ｑｕｅｎｃｈｅｒ）又は酸化防止剤を画像受容層に添加してもよい。他の添加剤としては、無機又は有機粒子、ｐＨ調節剤、接着促進剤、レオロジー調整剤、界面活性剤、殺生物剤、滑剤、染料、蛍光増白剤、艶消剤、帯電防止剤等が挙げられる。適切な塗布性が得られるように、界面活性剤、消泡剤、アルコール等の、当業者に知られている添加剤を使用してもよい。コーティング助剤の一般的なレベルは、全容液質量を基準として活性コーティング助剤が０．０１〜０．３０質量％となるものである。これらのコーティング助剤は、非イオン性、陰イオン性、陽イオン性又は両性であることができる。具体的な要素は、ＭＣＣＵＴＣＨＥＯＮのＶｏｌｕｍｅ　１：　Ｅｍｕｌｓｉｆｉｅｒｓ　ａｎｄ　Ｄｅｔｅｒｇｅｎｔｓ，　１９９５，　Ｎｏｒｔｈ　Ａｍｅｒｉｃａｎ　Ｅｄｉｔｉｏｎに記載されている。
【００２９】
本発明において使用されるインク受容層は、１種以上の媒染作用のある化学種又はポリマーを含むことができる。媒染剤ポリマーは、可溶性ポリマー、電荷を帯びた分子、又は架橋された分散ミクロ粒子であることができる。媒染剤は非イオン性、陽イオン性又は陰イオン性であることができる。
【００３０】
コーティング組成物は、水又は有機溶剤からコーティングできるが、水が好ましい。最も経済的な方式で有用なコーティング厚が得られるように、全固形分が選ばれるべきであり、粒子コーティング配合物の場合に、１０〜４０％の固形分が典型的である。
【００３１】
本発明の記録要素に画像形成するのに使用されるインクジェットインクは当該技術分野において周知である。インクジェット印刷において使用されるインク組成物は、典型的には、溶媒又はキャリア液体、染料又は顔料、保湿剤、有機溶剤、洗浄剤、増粘剤、防腐剤などを含んでなる液体組成物である。溶媒又はキャリア液体は、単なる水であっても、多価アルコール等の他の水混和性溶剤と水を混合したものであってもよい。また、多価アルコール等の有機材料が主たるキャリア又は溶媒液体であるインクを使用してもよい。特に有用なものは、水と多価アルコールとの混合溶媒である。このような組成物において使用される染料は、典型的には、水溶性の直接染料又は酸性染料である。このような液体組成物は、例えば、米国特許第４，３８１，９４６号、第４，２３９，５４３号及び第４，７８１，７５８号の各明細書を含む従来技術文献に詳しく記載されている。
以下の例により本発明を例示する。
【００３２】
【実施例】
例１
染料安定性評価試験
試験に用いた染料は、以下に示す構造を有するマゼンタ色のインクジェット染料であった。所定の支持体上での染料の安定性を評価するために、染料の濃度が約１０−５Ｍとなるように既知の量の水に一定量のインクジェット染料と固形粒子又は固形粒子の水性コロイド分散体（典型的には、固形分が約１０〜２０．０質量％）とを加えた。染料を含む固形物分散体を慎重に攪拌し、次に、ガラス支持体上に１０００〜２０００回転／分でスピン塗布した。得られたスピンコーティングを周囲大気中で放置し、測定の間の全時間で蛍光灯室内照明（約０．５ｋｌｕｘ）をつけておいた。肉眼で観察した場合のマゼンタ色の完全な消失に必要とした時間を記録することにより、又は光学吸収率がもとの値の０．０３未満に減少するのの必要とした時間を記録することにより退色時間を推定した。
【００３３】
【化１】
2004025882.tif 000002
【００３４】
比較用コーティングＣ−１〜Ｃ−１３（金属（オキシ）水酸化物塩でない例）
Ａｌ２Ｏ３、ＳｉＯ２、ＴｉＯ２、ＺｎＯ、ＭｇＯ、ＺｒＯ２、Ｙ２Ｏ３、ＣｅＯ２、ＣａＣＯ３、ＢａＳＯ４、Ｚｎ（ＯＨ）２、ラポナイト及びモンモリロナイトの無機粒子を微粒子又はコロイド粒子分散体として商業的供給元から購入し、本発明において使用される材料との比較してインクジェット染料の安定性を評価するために使用した。試料の組成及び化学的同一性を、粉末Ｘ線回折法を用いて確認した。次に、粒子をコートし、試験した。その結果を表１に示す。
【００３５】
比較用コーティングＣ−１４〜Ｃ−１６（追加の粒子を含まない）
Ｃ−１４．Ｚｒ１：Ｚｒ（ＯＨ）ｂ（ＣＨ３ＣＯＯ）ｃ・ｘＨ２Ｏ：
ジルコニウム（ｉｖ）アセテート水酸化物の１０％コロイド分散体を、室温で９ｍｌの蒸留水に１．０ｇのその塩を添加することにより調製した。得られたコロイドを以下「Ｚｒ１」と呼ぶ。約４．１のｐＨを有する得られた分散体を、次に上記のようにコートし、試験した。その結果を下記表１に示す。
Ｃ−１５．Ｚｒ２：Ｚｒ（Ｏ）ａ（ＯＨ）ｂ（ＣＨ３ＣＯＯ）０．８３（Ｃｌ）１．１７・ｘＨ２Ｏ：
１ＭのＺｒＯＣｌ２・８Ｈ２Ｏの溶液１０．０ｍｌに、８．３ｍｌの１Ｍ酢酸ナトリウムを徐々に加え、室温で激しく攪拌した。得られたコロイドを以下「Ｚｒ２」と呼ぶ。約３．０のｐＨを有する最終的なコロイド分散体（固形分約１４％）を、次に上記のようにコートし、試験した。その結果を下記表１に示す。
Ｃ−１６．Ｚｒ３：Ｚｒ（Ｏ）ａ（ＯＨ）ｂ（Ｃｌ）１．８３・ｘＨ２Ｏ：
室温で激しく攪拌しながら０．５ＭのＺｒＯＣｌ２・８Ｈ２Ｏの溶液１０．０ｍｌに１．７ｍｌの０．５Ｍ水酸化ナトリウムを徐々に加えた。得られたコロイドを以下「Ｚｒ３」と呼ぶ。３．６のｐＨを有する得られたコロイド分散体（固形分約１９％）を、次に上記のようにコートし、試験した。その結果を下記表１に示す。
【００３６】
本発明のコーティングＩ−１〜Ｉ−３４
以下の分散体を、上記のようにコートし、試験した。結果を下記表１に示す。
Ｉ−１．
２．０ｍｌの蒸留水に溶解させた０．０４ｇのＺｒ（ＯＨ）ｂ（ＣＨ３ＣＯＯ）ｃ・ｘＨ２Ｏ錯体を、２．０ｇの４０％シリカ分散体に、固体分散体を激しく攪拌しながら加えた。５．１のｐＨを有する最終的なコロイド分散体を、インクジェット染料の安定性を評価するために使用した。
Ｉ−２．
２．０ｍｌの蒸留水に溶解させた０．０８ｇのＺｒ（ＯＨ）ｂ（ＣＨ３ＣＯＯ）ｃ・ｘＨ２Ｏ錯体を、２．０ｇの４０％シリカ分散体に、固体分散体を激しく攪拌しながら加えた。４．８のｐＨを有する最終的なコロイド分散体を、インクジェット染料の安定性を評価するために使用した。
Ｉ−３．
２．０ｍｌの蒸留水に溶解させた０．１６０ｇのＺｒ（ＯＨ）ｂ（ＣＨ３ＣＯＯ）ｃ・ｘＨ２Ｏ錯体を、２．０ｇの４０％シリカ分散体に、固体分散体を激しく攪拌しながら加えた。４．７のｐＨを有する最終的なコロイド分散体を、インクジェット染料の安定性を評価するために使用した。
【００３７】
Ｉ−４．
２．０ｍｌの蒸留水に溶解させた０．２４０ｇのＺｒ（ＯＨ）ｂ（ＣＨ３ＣＯＯ）ｃ・ｘＨ２Ｏ錯体を、２．０ｇの４０％コロイドシリカ分散体に、固体分散体を激しく攪拌しながら加えた。４．５のｐＨを有する最終的なコロイド分散体を、インクジェット染料の安定性を評価するために使用した。
Ｉ−５．
１．０ｇの１４％Ｚｒ２分散体を、２．０ｇの４０％コロイドシリカ分散体に、固体分散体を激しく攪拌しながら加えた。４．７のｐＨを有する最終的なコロイド分散体を、インクジェット染料の安定性を評価するために使用した。
Ｉ−６．
０．１６ｇのＺｒ３分散体を、２．０ｇの４０％コロイドシリカ分散体に、固体分散体を激しく攪拌しながら加えた。４．０のｐＨを有する最終的なコロイド分散体を、インクジェット染料の安定性を評価するために使用した。
【００３８】
Ｉ−７．
２．０ｍｌの蒸留水に溶解させた０．０４ｇのＺｒ（ＯＨ）ｂ（ＣＨ３ＣＯＯ）ｃ・ｘＨ２Ｏ錯体を、２．０ｇの４０％ヒュームドアルミナ分散体に、固体分散体を激しく攪拌しながら加えた。４．７のｐＨを有する最終的なコロイド分散体を、インクジェット染料の安定性を評価するために使用した。
Ｉ−８．
２．０ｍｌの蒸留水に溶解させた０．０８ｇのＺｒ（ＯＨ）ｂ（ＣＨ３ＣＯＯ）ｃ・ｘＨ２Ｏ錯体を、２．０ｇの４０％ヒュームドアルミナ分散体に、固体分散体を激しく攪拌しながら加えた。４．２のｐＨを有する最終的なコロイド分散体を、インクジェット染料の安定性を評価するために使用した。
Ｉ−９．
２．０ｍｌの蒸留水に溶解させた０．１６ｇのＺｒ（ＯＨ）ｂ（ＣＨ３ＣＯＯ）ｃ・ｘＨ２Ｏ錯体を、２．０ｇの４０％ヒュームドアルミナ分散体に、固体分散体を激しく攪拌しながら加えた。４．２のｐＨを有する最終的なコロイド分散体を、インクジェット染料の安定性を評価するために使用した。
【００３９】
Ｉ−１０．
２．０ｍｌの蒸留水に溶解させた０．２４０ｇのＺｒ（ＯＨ）ｂ（ＣＨ３ＣＯＯ）ｃ・ｘＨ２Ｏ錯体を、２．０ｇの４０％ヒュームドアルミナ分散体に、固体分散体を激しく攪拌しながら加えた。４．２のｐＨを有する最終的なコロイド分散体を、インクジェット染料の安定性を評価するために使用した。
Ｉ−１１．
１．０ｇの１４％Ｚｒ２分散体を、２．０ｇの４０％ヒュームドアルミナ分散体に、固体分散体を激しく攪拌しながら加えた。４．３のｐＨを有する最終的なコロイド分散体を、インクジェット染料の安定性を評価するために使用した。
Ｉ−１２．
２．０ｍｌの蒸留水に溶解させた０．１６ｇのＺｒ３錯体を、２．０ｇのヒュームドアルミナ分散体に、固体分散体を激しく攪拌しながら加えた。５．０のｐＨを有する最終的なコロイド分散体を、インクジェット染料の安定性を評価するために使用した。
【００４０】
Ｉ−１３．
２．０ｍｌの蒸留水に溶解させた０．１０ｇのＺｒ（ＯＨ）ｂ（ＣＨ３ＣＯＯ）ｃ・ｘＨ２Ｏ錯体を、０．４ｇの二酸化チタンナノ粒子に、固体分散体を激しく攪拌しながら加えた。４．４のｐＨを有する最終的なコロイド分散体を、インクジェット染料の安定性を評価するために使用した。
Ｉ−１４．
０．８ｇの１４％Ｚｒ２分散体を、０．４ｇの二酸化チタンナノ粒子に、固体分散体を激しく攪拌しながら加えた。４．４のｐＨを有する最終的なコロイド分散体を、インクジェット染料の安定性を評価するために使用した。
Ｉ−１５．
０．１０ｇのＺｒ（ＯＨ）ｂ（ＣＨ３ＣＯＯ）ｃ・ｘＨ２Ｏ錯体を、０．４ｇの酸化亜鉛ナノ粒子に、固体分散体を激しく攪拌しながら加えた。６．６のｐＨを有する最終的なコロイド分散体を、インクジェット染料の安定性を評価するために使用した。
【００４１】
Ｉ−１６．
０．８ｇの１４％Ｚｒ２分散体を、０．４ｇの二酸化亜鉛ナノ粒子に、固体分散体を激しく攪拌しながら加えた。６．８のｐＨを有する最終的なコロイド分散体を、インクジェット染料の安定性を評価するために使用した。
Ｉ−１７．
０．１０ｇのＺｒ（ＯＨ）ｂ（ＣＨ３ＣＯＯ）ｃ・ｘＨ２Ｏ錯体を、０．４ｇの酸化マグネシウム微粒子に、固体分散体を激しく攪拌しながら加えた。９．９のｐＨを有する最終的なコロイド分散体を、インクジェット染料の安定性を評価するために使用した。
Ｉ−１８．
０．８ｇの１４％Ｚｒ２分散体を、０．４ｇの酸化マグネシウム微粒子に、固体分散体を激しく攪拌しながら加えた。９．９のｐＨを有する最終的なコロイド分散体を、インクジェット染料の安定性を評価するために使用した。
【００４２】
Ｉ−１９．
０．１０ｇのＺｒ（ＯＨ）ｂ（ＣＨ３ＣＯＯ）ｃ・ｘＨ２Ｏ錯体を、０．４ｇの炭酸カルシウム微粒子に、固体分散体を激しく攪拌しながら加えた。７．０のｐＨを有する最終的なコロイド分散体を、インクジェット染料の安定性を評価するために使用した。
Ｉ−２０．
０．８ｇの１４％Ｚｒ２分散体を、０．４ｇの炭酸カルシウム微粒子に、固体分散体を激しく攪拌しながら加えた。６．７のｐＨを有する最終的なコロイド分散体を、インクジェット染料の安定性を評価するために使用した。
Ｉ−２１．
０．１０ｇのＺｒ（ＯＨ）ｂ（ＣＨ３ＣＯＯ）ｃ・ｘＨ２Ｏ錯体を、２．０ｇの３６％硫酸バリウム分散体に、固体分散体を激しく攪拌しながら加えた。５．４のｐＨを有する最終的なコロイド分散体を、インクジェット染料の安定性を評価するために使用した。
【００４３】
Ｉ−２２．
０．８ｇの１４％Ｚｒ２分散体を、２．０ｇの３６％硫酸バリウム分散体に、固体分散体を激しく攪拌しながら加えた。４．８のｐＨを有する最終的なコロイド分散体を、インクジェット染料の安定性を評価するために使用した。
Ｉ−２３．
０．０５ｇのＺｒ（ＯＨ）ｂ（ＣＨ３ＣＯＯ）ｃ・ｘＨ２Ｏ錯体を、２．０ｇの３０％結晶性ジルコニア分散体に、固体分散体を激しく攪拌しながら加えた。５．０のｐＨを有する最終的なコロイド分散体を、インクジェット染料の安定性を評価するために使用した。
Ｉ−２４．
０．４５ｇの１４％Ｚｒ２分散体を、２．０ｇの３０％ジルコニア分散体に、固体分散体を激しく攪拌しながら加えた。５．０のｐＨを有する最終的なコロイド分散体を、インクジェット染料の安定性を評価するために使用した。
【００４４】
Ｉ−２５．
０．１ｇのＺｒ（ＯＨ）ｂ（ＣＨ３ＣＯＯ）ｃ・ｘＨ２Ｏ錯体を、０．４ｇのイットリア微粒子に、固体分散体を激しく攪拌しながら加えた。９．２のｐＨを有する最終的なコロイド分散体を、インクジェット染料の安定性を評価するために使用した。
Ｉ−２６．
０．８ｇの１４％Ｚｒ２分散体を、０．４ｇのイットリア微粒子に、固体分散体を激しく攪拌しながら加えた。９．５のｐＨを有する最終的なコロイド分散体を、インクジェット染料の安定性を評価するために使用した。
Ｉ−２７．
０．１０ｇのＺｒ（ＯＨ）ｂ（ＣＨ３ＣＯＯ）ｃ・ｘＨ２Ｏ錯体を、０．６ｇの酸化セリウム微粒子に、固体分散体を激しく攪拌しながら加えた。４．８のｐＨを有する最終的なコロイド分散体を、インクジェット染料の安定性を評価するために使用した。
【００４５】
Ｉ−２８．
０．８ｇの１４％Ｚｒ２分散体を、０．６ｇの酸化セリウム微粒子に、固体分散体を激しく攪拌しながら加えた。４．５のｐＨを有する最終的なコロイド分散体を、インクジェット染料の安定性を評価するために使用した。
Ｉ−２９．
０．１０ｇのＺｒ（ＯＨ）ｂ（ＣＨ３ＣＯＯ）ｃ・ｘＨ２Ｏ錯体を、０．４ｇのラポナイトクレーに、固体分散体を激しく攪拌しながら加えた。７．６のｐＨを有する最終的なコロイド分散体を、インクジェット染料の安定性を評価するために使用した。
Ｉ−３０．
０．８ｇの１４％Ｚｒ２分散体を、０．４ｇのラポナイトクレーに、固体分散体を激しく攪拌しながら加えた。７．７のｐＨを有する最終的なコロイド分散体を、インクジェット染料の安定性を評価するために使用した。
【００４６】
Ｉ−３１．
０．１０ｇのＺｒ（ＯＨ）ｂ（ＣＨ３ＣＯＯ）ｃ・ｘＨ２Ｏ錯体を、０．４ｇのモンモリロナイトクレーに、固体分散体を激しく攪拌しながら加えた。４．５のｐＨを有する最終的なコロイド分散体を、インクジェット染料の安定性を評価するために使用した。
Ｉ−３２．
０．８ｇの１４％Ｚｒ２分散体を、０．４ｇのモンモリロナイトクレーに、固体分散体を激しく攪拌しながら加えた。４．２のｐＨを有する最終的なコロイド分散体を、インクジェット染料の安定性を評価するために使用した。
Ｉ−３３．
０．１０ｇのＺｒ（ＯＨ）ｂ（ＣＨ３ＣＯＯ）ｃ・ｘＨ２Ｏ錯体を、０．４ｇの水酸化亜鉛に、固体分散体を激しく攪拌しながら加えた。６．０のｐＨを有する最終的なコロイド分散体を、インクジェット染料の安定性を評価するために使用した。
Ｉ−３４．
０．８ｇの１４％Ｚｒ２分散体を、０．４ｇの水酸化亜鉛に、固体分散体を激しく攪拌しながら加えた。５．７のｐＨを有する最終的なコロイド分散体を、インクジェット染料の安定性を評価するために使用した。
【００４７】
【表１】
2004025882.tif 000003
【００４８】
【表２】
2004025882.tif 000004
【００４９】
上記の結果から、本発明に使用される粒子と錯体の混合物が、特に対照材料Ｃ−１〜Ｃ１３と比較した場合に、優れた画像安定性をもたらし、退色及び色相変化に対してインクジェット染料を安定化することが分かる。
【００５０】
例２
要素１
ジルコニウム（オキシ）ヒドロキシアセテートの２０．９質量％水性分散体（Ａｌｆａ　Ａｅｓａｒ製の２０質量％水性分散体、ロット番号Ｄ０３Ｋ２９；０．００５〜０．０１μｍの粒子）、４１．８質量％のヒュームドアルミナ溶液（４０質量％アルミナ水溶液、Ｃａｂｏｔ　Ｃｏｒｐｏｒａｔｉｏｎ製のＣａｂ−Ｏ−Ｓｐｅｒｓｅ（商標）ＰＧ００３）、３．１質量％のポリビニルアルコール（ＰＶＡ）（Ｎｉｐｐｏｎ　Ｇｏｈｓｅｉ　Ｃｏ．製のＧｏｈｓｅｎｏｌ（商標）ＧＨ−２３）、及び３４．２質量％の水からコーティング組成物を調製した［アルミナに対するジルコニアの相対的割合は２０／８０であり、ＰＶＡの量は全固形分の１３．０質量％であった］。この溶液をスロットダイコーティング装置に計量供給し、ポリエチレン樹脂被覆印画紙ストックからなり、予めコロナ放電処理にかけられたベース支持体の固定したものの上にコートし、乾燥させて実質的に全ての溶剤成分を除去してインク受容層を形成した。
【００５１】
要素２
この要素は、コーティング組成物が、１３．１質量％のＺｒ１００／２０（硝酸ジルコニアの２０質量％水性コロイド懸濁液、Ｎｙａｃｏｌ（商標）Ｎａｎｏ　Ｔｅｃｈｎｏｌｏｇｉｅｓ，　Ｉｎｃ．製）、２６．１質量％のヒュームドアルミナ溶液（４０質量％アルミナ水溶液、Ｃａｂｏｔ　Ｃｏｒｐｏｒａｔｉｏｎ製のＣａｂ−Ｏ−Ｓｐｅｒｓｅ（商標）ＰＧ００３）、１．９質量％のＰＶＡ（Ｎｉｐｐｏｎ　Ｇｏｈｓｅｉ　Ｃｏ．製のＧｏｈｓｅｎｏｌ（商標）ＧＨ−２３）、及び５８．９質量％の水であったことを除き、要素１と同様に作製した［アルミナに対するジルコニアの相対的割合は２０／８０であり、ＰＶＡの量は全固形分の１３．０質量％であった］。
【００５２】
要素３
この要素は、コーティング組成物が、６１．２質量％のジルコニウム（オキシ）ヒドロキシアセテートの水性分散体、３．３質量％のシリカ（Ｎａｌｃｏ　ＣｈｅｍｉｃａｌＣｏ．製のＮａｌｃｏ２３２９（商標）（７５ｎｍ二酸化ケイ素粒子）の４０質量％水性コロイド懸濁液）、２．４質量％のＰＶＡ（Ｎｉｐｐｏｎ　Ｇｏｈｓｅｉ　Ｃｏ．製のＧｏｈｓｅｎｏｌ（商標）ＧＨ−２３）、及び３３．１質量％の水であったことを除き、要素１と同様に作製した［シリカに対するジルコニアの相対的割合は９０／１０であり、ＰＶＡの量は全固形分の１５．０質量％であった］。
【００５３】
要素４
この要素は、コーティング組成物が、５４．３質量％のジルコニウム（オキシ）ヒドロキシアセテートの水性分散体、６．８質量％のシリカ（Ｎａｌｃｏ　ＣｈｅｍｉｃａｌＣｏ．製のＮａｌｃｏ２３２９（商標）（７５ｎｍ二酸化ケイ素粒子）の４０質量％水性コロイド懸濁液）、２．４質量％のＰＶＡ（Ｎｉｐｐｏｎ　Ｇｏｈｓｅｉ　Ｃｏ．製のＧｏｈｓｅｎｏｌ（商標）ＧＨ−２３）、及び３６．５質量％の水であったことを除き、要素１と同様に作製した［シリカに対するジルコニアの相対的割合は８０／２０であり、ＰＶＡの量は全固形分の１５．０質量％であった］。
【００５４】
要素５
この要素は、コーティング組成物が、６．８質量％のジルコニウム（オキシ）ヒドロキシアセテートの水性分散体、３０．７質量％のヒュームドアルミナ溶液（４０質量％アルミナ水溶液、Ｃａｂｏｔ　Ｃｏｒｐｏｒａｔｉｏｎ製のＣａｂ−Ｏ−Ｓｐｅｒｓｅ（商標）ＰＧ００３）、２．４質量％のＰＶＡ（Ｎｉｐｐｏｎ　Ｇｏｈｓｅｉ　Ｃｏ．製のＧｏｈｓｅｎｏｌ（商標）ＧＨ−２３）、及び６０．１質量％の水であったことを除き、要素１と同様に作製した［アルミナに対するジルコニアの相対的割合は１０／９０であり、ＰＶＡの量は全固形分の１５．０質量％であった］。
【００５５】
要素６
この要素は、コーティング組成物が、１３．７質量％のジルコニウム（オキシ）ヒドロキシアセテートの水性分散体、２７．２質量％のヒュームドアルミナ溶液（４０質量％アルミナ水溶液、Ｃａｂｏｔ　Ｃｏｒｐｏｒａｔｉｏｎ製のＣａｂ−Ｏ−Ｓｐｅｒｓｅ（商標）ＰＧ００３）、２．４質量％のＰＶＡ（Ｎｉｐｐｏｎ　Ｇｏｈｓｅｉ　Ｃｏ．製のＧｏｈｓｅｎｏｌ（商標）ＧＨ−２３）、及び５６．７質量％の水であったことを除き、要素１と同様に作製した［アルミナに対するジルコニアの相対的割合は２０／８０であり、ＰＶＡの量は全固形分の１５．０質量％であった］。
【００５６】
比較用要素Ｃ−１
この要素は、コーティング組成物が、１５．７質量％のヒュームドジルコニア（Ｄｅｇｕｓｓａ製の３０質量％水性懸濁液、ロット番号００７−８０，　ＩＤ番号１ＴＭ１０６）、４７．０質量％のヒュームドアルミナ溶液（４０質量％アルミナ水溶液、Ｃａｂｏｔ　Ｃｏｒｐｏｒａｔｉｏｎ製のＣａｂ−Ｏ−Ｓｐｅｒｓｅ（商標）ＰＧ００３）、３．５質量％のＰＶＡ（ＮｉｐｐｏｎＧｏｈｓｅｉ　Ｃｏ．製のＧｏｈｓｅｎｏｌ（商標）ＧＨ−２３）、及び３３．８質量％の水であったことを除き、要素１と同様に作製した［アルミナに対するジルコニアの相対的割合は２０／８０であり、ＰＶＡの量は全固形分の１３．０質量％であった］。
【００５７】
比較用要素Ｃ−２
この要素は、コーティング組成物が、６３．１質量％のヒュームドアルミナ溶液（４０質量％アルミナ水溶液、Ｃａｂｏｔ　Ｃｏｒｐｏｒａｔｉｏｎ製のＣａｂ−Ｏ−Ｓｐｅｒｓｅ（商標）ＰＧ００３）、３．８質量％のＰＶＡ（Ｎｉｐｐｏｎ　Ｇｏｈｓｅｉ　Ｃｏ．製のＧｏｈｓｅｎｏｌ（商標）ＧＨ−２３）、及び３３．１質量％の水であったことを除き、要素１と同様に作製した［ＰＶＡに対するアルミナの相対的割合は８７／１３であった］。
【００５８】
比較用要素Ｃ−３
この要素は、コーティング組成物が、７４．０質量％のジルコニウム（オキシ）ヒドロキシアセテートの水性分散体、２．２質量％のＰＶＡ（Ｎｉｐｐｏｎ　Ｇｏｈｓｅｉ　Ｃｏ．製のＧｏｈｓｅｎｏｌ（商標）ＧＨ−１７）、及び２３．８質量％の水であったことを除き、要素１と同様に作製した［従って、ＰＶＡに対するジルコニアの相対的割合は８７／１３であった］。
【００５９】
比較用要素Ｃ−４
この要素は、コーティング組成物が、３４．０質量％のシリカ（Ｎａｌｃｏ　Ｃｈｅｍｉｃａｌ　Ｃｏ．製のＮａｌｃｏ２３２９（商標）（７５ｎｍ二酸化ケイ素粒子）の４０質量％水性コロイド懸濁液）、２．４質量％のＰＶＡ（Ｎｉｐｐｏｎ　Ｇｏｈｓｅｉ　Ｃｏ．製のＧｏｈｓｅｎｏｌ（商標）ＧＨ−２３）、及び６３．６質量％の水であったことを除き、要素１と同様に作製した［ＰＶＡに対するシリカの相対的割合は８５／１５であった］。
【００６０】
比較用要素Ｃ−５
この要素は、コーティング組成物が、６８．０質量％のジルコニウム（オキシ）ヒドロキシアセテートの水性分散体、２．４質量％のＰＶＡ（Ｎｉｐｐｏｎ　Ｇｏｈｓｅｉ　Ｃｏ．製のＧｏｈｓｅｎｏｌ（商標）ＧＨ−２３）、及び２９．６質量％の水であったことを除き、要素１と同様に作製した［ＰＶＡに対するジルコニアの相対的割合は８５／１５であった］。
【００６１】
比較用要素Ｃ−６
この要素は、コーティング組成物が、３４．０質量％のヒュームドアルミナ溶液（４０質量％アルミナ水溶液、Ｃａｂｏｔ　Ｃｏｒｐｏｒａｔｉｏｎ製のＣａｂ−Ｏ−Ｓｐｅｒｓｅ（商標）ＰＧ００３）、２．４質量％のＰＶＡ（Ｎｉｐｐｏｎ　Ｇｏｈｓｅｉ　Ｃｏ．製のＧｏｈｓｅｎｏｌ（商標）ＧＨ−２３）、及び６３．６質量％の水であったことを除き、要素１と同様に作製した［ＰＶＡに対するアルミナの相対的割合は８５／１５であった］。
【００６２】
印刷及び染料の安定性試験
Ｌｅｘｍａｒｋ　Ｚ５１（商標）インクジェットプリンター及びシアンインクジェットインク［銅フタロシアニン染料（Ｃｌａｒｉａｎｔ　Ｄｉｒｅｃｔ　Ｔｕｒｑｕｏｉｓｅ　Ｂｌｕｅ　ＦＲＬ−ＳＦ）及びマゼンタインク（米国特許第６，００１，１６１号明細書に記載されている標準的な処方を使用して調製、この染料は、この例の最初に構造式で示した染料と同じである）を含む標準的な処方を用いて調製］を使用して例１の上記要素及び対照要素を印刷した。Ｄｍａｘ（最高濃度設定）で赤チャネル濃度（シアン）パッチ及び緑チャネル濃度（マゼンタ）パッチを、Ｘ−Ｒｉｔｅ（商標）８２０濃度計を用いて読み取った。印刷された要素を次に、５ｐｐｍのオゾンを含む窒素気流に４日間曝露した。曝露試験後、Ｘ−Ｒｉｔｅ（商標）８２０濃度計を用いて各パッチの濃度を読み取った．曝露試験前の濃度に対する曝露試験後の濃度の比として染料残留率（％）を計算した。シアン及びマゼンタＤｍａｘについての結果を表２に報告する。
【００６３】
【表３】
2004025882.tif 000005
【００６４】
上記結果から、激しい亀裂又は不十分な染料残留性を示した対照要素と比べて、本発明の要素が、許容可能な物理的特性と優れた染料残留性を示したことが判る。